(57)【要約】【課題】透湿性が顕著に優れ、柔軟性や実用的な粘着特性にも優れた医療用粘着テープ、その製造方法、及び該医療用粘着テープの粘着剤層に適した粘着剤組成物を提供すること。【解決手段】粘着剤の基剤と常温で液状の有機物質とを含有し、該有機物質の含有量が組成物全量基準で４０〜７０重量％の範囲内であり、温度３４℃及び周波数１ｒａｄ／ｓの測定条件下で測定した貯蔵弾性率が１．０×１０４〜６．０×１０４ｄｙｎ／ｃｍ２の範囲内にある粘着剤組成物。概念着組成物からなる粘着剤層が形成された医療用粘着テープ、及びその製造方法。【選択図】　なし【特許請求の範囲】
【請求項１】
少なくとも粘着剤の基剤（Ａ）と常温で液状の有機物質（Ｂ）とを含有し、該有機物質（Ｂ）の含有量が組成物全量基準で４０〜７０重量％の範囲内であり、温度３４℃及び周波数１ｒａｄ／ｓの測定条件下で測定した貯蔵弾性率が１．０×１０４〜６．０×１０４ｄｙｎ／ｃｍ２の範囲内にある粘着剤組成物。
【請求項２】
編布基材の片面に、少なくとも粘着剤の基剤（Ａ）と常温で液状の有機物質（Ｂ）とを含有し、該有機物質（Ｂ）の含有量が組成物全量基準で４０〜７０重量％の範囲内であり、温度３４℃及び周波数１ｒａｄ／ｓの測定条件下で測定した貯蔵弾性率が１．０×１０４〜６．０×１０４ｄｙｎ／ｃｍ２の範囲内にある粘着剤組成物からなる粘着剤層が形成された層構成を有しており、ＪＩＳ　Ｚ０２０８に従って温度４０℃及び相対湿度９０％の測定条件下で測定した透湿度が２０００ｇ／ｍ２・２４ｈ以上である医療用粘着テープ。
【請求項３】
編布基材の片面に、少なくとも粘着剤の基剤（Ａ）と常温で液状の有機物質（Ｂ）とを含有し、該有機物質（Ｂ）の含有量が組成物全量基準で４０〜７０重量％の範囲内であり、温度３４℃及び周波数１ｒａｄ／ｓの測定条件下で測定した貯蔵弾性率が１．０×１０４〜６．０×１０４ｄｙｎ／ｃｍ２の範囲内にある粘着剤組成物からなる粘着剤層を形成する医療用粘着テープの製造方法。
【発明の詳細な説明】
【０００１】
【発明の属する技術分野】
本発明は、粘着剤組成物、編布基材上に該粘着剤組成物からなる粘着剤層が形成された医療用粘着テープ、及び該医療用粘着テープの製造方法に関する。本発明の医療用粘着テープは、透湿性が顕著に優れており、その他の実用性能にも優れている。
【０００２】
【従来の技術】
医療用粘着テープは、一般に、テープ状基材の片面に粘着剤層が形成された層構成を有しており、医療現場等において、様々な目的のためにヒトの皮膚に貼付して用いられている。例えば、医療用粘着テープは、脱脂綿、ガーゼ、包帯、カテーテル、チューブ、シップ剤などをヒトの皮膚に固定するために用いられている。また、医療用粘着テープは、患部の保護や手術部位の被覆、縫合、固定などに用いられている。医療用粘着テープは、粘着剤層に薬物を含有させることにより、薬物を皮膚から吸収させるための経皮吸収型貼付剤として用いることができる。このほか、医療用粘着テープは、特殊処理を施したパッド部を備えた救急絆創膏、外科用粘着テープなどにも用いられている。
【０００３】
医療用粘着テープは、貼付対象がヒトの皮膚であり、しかも長時間にわたって貼付されることが多いため、できるだけ皮膚にかぶれが生じないように配慮して設計されている。具体的に、医療用粘着テープの粘着剤としては、ゴム系、アクリル系、シリコーン系などの粘着剤であって、皮膚に感作作用を及ぼしたり、著しい皮膚刺激を起したりしないものが使用されている。
【０００４】
さらに、医療用粘着テープには、透湿性と柔軟性が共に優れることが要求されている。医療用粘着テープの透湿性が不十分であると、発汗により皮膚表面と粘着剤層との間に汗が溜まって、皮膚にかぶれが生じたり、粘着剤層の粘着力が低下する。貼付中に医療用粘着テープの粘着力が低下すると、剥離したり、脱脂綿やガーゼ等を固定することができなくなる。医療用粘着テープの柔軟性が不十分であると、膝関節などの複雑な形状の部位に貼付することが困難であり、貼付後には、皮膚の動きに追随することができず、剥離したり、しわが発生したり、使用感が悪くなったりする。
【０００５】
医療用粘着テープに透湿性と柔軟性を付与するために、基材として、通気性と柔軟性が良好な織布、不織布、穿孔プラスチックフィルム、和紙などが用いられている（例えば、特開平１１−９６２３号公報、特開２０００−１８９４５３号公報）。基材として織布や不織布などを用いると、柔軟性に優れた医療用粘着テープを得ることができるが、透湿性を顕著に高めるには、粘着剤層を加熱発泡させるなどの特殊な処理が必要である。
【０００６】
特開平１１−１８８０５４号公報には、基材として、捲縮加工が施された熱可塑性合成樹脂のマルチフィラメント糸を複数段の両面メリヤス編みに編み立てた基布を用い、該基布上に粘着剤層を設けた皮膚外用部材が提案されている。この皮膚外用部材は、皮膚の動きに合せて伸び縮みし、しわが発生し難いものであるが、透湿性の点では不十分なものである。
【０００７】
【発明が解決しようとする課題】
本発明の目的は、透湿性が顕著に優れ、柔軟性やその他の実用性能にも優れた医療用粘着テープ、その製造方法、及び該医療用粘着テープの粘着剤層に適した粘着剤組成物を提供することにある。
【０００８】
本発明者は、前記目的を達成するために鋭意研究した結果、ゴム系、アクリル系、シリコーン系などの各種粘着剤の基剤（ゴム、アクリレート系重合体、シリコーン系重合体など）に、多量の常温で液状の有機物質を含有させた粘着剤組成物を調製し、この粘着剤組成物からなる粘着剤層を編布基材上に形成すると、該粘着剤組成物の貯蔵弾性率が特定の選択された範囲内にあるときに、熟成後、粘着剤層の全面に多数の微細な貫通孔が生じて透湿性が顕著に改善され、しかも粘着剤成分の基材裏面への浸出（粘着剤の裏抜け）がないことを見出した。本発明は、これらの知見に基づいて完成するに至ったものである。
【０００９】
【課題を解決するための手段】
本発明によれば、少なくとも粘着剤の基剤（Ａ）と常温で液状の有機物質（Ｂ）とを含有し、該有機物質（Ｂ）の含有量が組成物全量基準で４０〜７０重量％の範囲内であり、温度３４℃及び周波数１ｒａｄ／ｓの測定条件下で測定した貯蔵弾性率が１．０×１０４〜６．０×１０４ｄｙｎ／ｃｍ２の範囲内にある粘着剤組成物が提供される。
【００１０】
また、本発明によれば、編布基材の片面に、少なくとも粘着剤の基剤（Ａ）と常温で液状の有機物質（Ｂ）とを含有し、該有機物質（Ｂ）の含有量が組成物全量基準で４０〜７０重量％の範囲内であり、温度３４℃及び周波数１ｒａｄ／ｓの測定条件下で測定した貯蔵弾性率が１．０×１０４〜６．０×１０４ｄｙｎ／ｃｍ２の範囲内にある粘着剤組成物からなる粘着剤層が形成された層構成を有しており、ＪＩＳ　Ｚ０２０８に従って温度４０℃及び相対湿度９０％の測定条件下で測定した透湿度が２０００ｇ／ｍ２・２４ｈ以上である医療用粘着テープが提供される。
【００１１】
さらに、本発明によれば、編布基材の片面に、少なくとも粘着剤の基剤（Ａ）と常温で液状の有機物質（Ｂ）とを含有し、該有機物質（Ｂ）の含有量が組成物全量基準で４０〜７０重量％の範囲内であり、温度３４℃及び周波数１ｒａｄ／ｓの測定条件下で測定した貯蔵弾性率が１．０×１０４〜６．０×１０４ｄｙｎ／ｃｍ２の範囲内にある粘着剤組成物からなる粘着剤層を形成する医療用粘着テープの製造方法が提供される。
【００１２】
【発明の実施の形態】
本発明では、医療用粘着テープの基材として、柔軟性、通気性に優れた編布を使用する。編布とは、編む手段によって作られた布であり、編み方の種類としては、平編、ゴム編、パール編、両面編、タック編、浮き編、レース編などが挙げられる。これらの中でも、平編、ゴム編、パール編、両面編などの横編が好ましい。
【００１３】
編布の目付けは、好ましくは５０〜２００ｇ／ｍ２、より好ましくは８０〜１５０ｇ／ｍ２である。編布の目付けが小さすぎると、粘着剤組成物の裏抜けが生じやすくなり、大きすぎると、粘着剤層に微細な貫通孔が生じ難くなる。編布を構成する繊維（糸）の材質としては、例えば、ポリエステル、レーヨン、ポリエチレン、エチレン酢酸ビニル共重合体、ポリアミドなどが挙げられる。繊維の形態については、特に限定されず、また、捲縮加工されたものでもよい。粘着テープの基材として編布を用いると、柔軟性に優れた粘着テープを得ることができる。
【００１４】
本発明で使用する粘着剤は、特に限定されないが、ゴム系、アクリル系、シリコーン系などの粘着剤であって、医療用粘着テープの技術分野で用いられている皮膚刺激性のないものが好ましい。
【００１５】
ゴム系粘着剤としては、合成ポリイソプレンゴム、スチレン−イソプレン−スチレンブロック共重合体、天然ゴム、ポリイソブチレン、ポリブテンなどのゴム基剤に、粘着付与剤、軟化剤、充填剤、老化防止剤、着色剤などを配合した組成物が挙げられる。粘着付与剤としては、ロジン系樹脂、テルペン系樹脂、クマロン−インデン樹脂、石油系樹脂、エステルガム、アルキルフェノール樹脂などが挙げられる。粘着付与剤は、ゴム基剤１００重量部に対して、好ましくは３０〜１５０重量部の割合で用いられる。
【００１６】
アクリル系粘着剤としては、ブチルアクリレート、イソノニルアクリレート、２−エチルヘキシルアクリレートなどのアクリル酸エステル系モノマーの単独重合体または共重合体、あるいはこれらのアクリル酸エステル系モノマーとアクリル酸、アクリル酸２−ヒドロキシエチル、酢酸ビニルなどの他のモノマーとの共重合体などのアクリレート系重合体を基剤とするものが挙げられる。シリコーン系粘着剤としては、シリコーンガムとシリコーンレジンを溶剤に溶解させたものが挙げられ、シリコーン共重合体が基剤となっている。
【００１７】
本発明の粘着剤組成物は、少なくとも粘着剤の基剤（Ａ）と２０℃で液状の有機物質（Ｂ）とを含有する粘着剤組成物である。粘着剤の基剤（Ａ）としては、前記ゴム基剤、アクリレート系重合体基剤、シリコーン共重合体基剤などが挙げられる。粘着剤組成物は、上記の他に、必要に応じて、老化防止剤、安定剤、充填剤、着色剤などの各種添加剤を含有することができる。ゴム系粘着剤の場合には、通常、ゴム基剤と共に粘着付与剤をも含有する。
【００１８】
また、本発明の粘着剤組成物には、各種薬物を含有させることができる。薬物としては、抗生物質、非ステロイド系抗炎症剤、ステロイド系抗炎症剤、抗アレルギー剤、抗高血圧剤、プロスタグランジン類、脂溶性ビタミン類、酵素類、糖尿病治療剤、血管拡張剤などが挙げられる。これらの中でも、ケトプロフェン、インドメタシン、フルルビプロフェン、フェルビナックなどの非ステロイド系抗炎症剤が好ましい。これらの薬物の含有量は、必要に応じて適宜定めることができるが、通常は、０．０１〜１０重量％程度の濃度である。
【００１９】
常温で液状の有機物質（以下、「液状成分」と呼ぶことがある）とは、２０℃±１５℃の範囲内の任意の温度で液状を呈する有機物質を意味する。例えば、融点が２３．５℃のラウリルアルコールは、２５℃で液状であるので、常温で液状の有機物質に包含される。常温で液状の有機物質としては、粘着剤の基剤と相溶性が良好なものが好ましい。粘着剤の基剤と有機物質との相溶性の有無は、混合した場合に、均質な混合物が得られるか否かによって判定することができる。
【００２０】
常温で液状の有機物質としては、流動パラフィンなどの炭化水素油；デカン酸エチル、ミリスチン酸イソプロピル、ミリスチン酸オクチルドデシル、パルミチン酸イソプロピル、オレイン酸オクチルドデシル、アジピン酸ジエチル、アジピン酸ジイソプロピル、アジピン酸ジブチル、アジピン酸ジオクチル、セバシン酸ジブチル、セバシン酸ジオクチルなどの脂肪酸エステル類；メタノール、エタノール、ｎ−プロピルアルコール、イソプロピルアルコール、ｎ−ブチルアルコール、ｔ−ブチルアルコール、イソブチルアルコール、ペンチルアルコール、アミルアルコール、ｎ−ヘキシルアルコール、ヘプチルアルコール、オクチルアルコール、イソオクチルアルコール、デシルアルコール、ウンデシルアルコール、ラウリルアルコール、トリデシルアルコールなどのアルコール類；グリセリンの脂肪酸エステル類；ポリオキシエチレンアルキルエーテル等の界面活性剤；などを挙げることができる。
【００２１】
これらの常温で液状の有機物質は、それぞれ単独で、あるいは２種以上を組み合わせて使用することができる。粘着剤の基剤との相溶性の観点から、ゴム基剤の場合には、流動パラフィンや脂肪酸エステル類が好ましく、アクリル系粘着剤やシリコーン系粘着剤の基剤の場合には、脂肪酸エステル類が好ましい。脂肪酸エステル類の中でも、アジピン酸ジイソプロピルなどのジカルボン酸のアルキルエステル類が好ましい。
【００２２】
常温で液状の有機物質の含有割合は、粘着剤組成物の全量基準で４０〜７０重量％の範囲内である。医療用粘着テープの透湿度を高度に高めるには、常温で液状の有機物質の含有割合は、５０〜７０重量％の範囲内とすることが好ましい。この有機物質の含有割合が低すぎると、医療用粘着テープの透湿度を十分に高めることが困難になり、高すぎると、粘着剤成分が編布基材の裏面に浸出して、いわゆる裏抜けし易くなる。
【００２３】
本発明の粘着剤組成物は、温度３４℃及び周波数１ｒａｄ／ｓの測定条件下で測定した貯蔵弾性率が１．０×１０４〜６．０×１０４ｄｙｎ／ｃｍ２の範囲内にあることが必要である。粘着剤組成物の貯蔵弾性率が低すぎると、粘着剤成分が編布基材の裏面に浸出し易くなり、高すぎると、粘着剤層に微細な貫通孔が生じ難くなり、透湿性が低下する。
【００２４】
本発明の粘着剤組成物を用いて、編布基材上に粘着剤層を形成すると、粘着剤組成物が適度に低い弾性率を有しているため、熟成後に微細な貫通孔が開くことが判明した。粘着剤成分の一部が編布に染み込んで、微細な貫通孔が開くものと推定される。この場合、粘着剤組成物の貯蔵弾性率を上記の選択された範囲内に調整することにより、編布基材の裏面にまで裏抜けしないようにすることができる。このような微細な貫通孔の形成は、低密度基材である編布を用いた場合に特有の現象であり、高密度基材の不織布などを用いた場合には生じることがない。
【００２５】
図１に、編布（裏側）基材の組織と、該組織に染み込んで多数の微細な貫通孔が生じている粘着剤層（表側）とを示す顕微鏡写真である（倍率は３００倍）。これに対して、図２に示すように、不織布（裏側）基材を用いた場合には、多量の液状成分を含有し、貯蔵弾性率が低い粘着剤組成物を用いても、粘着剤層に貫通孔が生じない。
【００２６】
本発明の粘着剤組成物を調製するには、各成分を加熱撹拌して混合する。薬物を添加する場合には、薬物以外の成分を加熱混合した後、少し温度を下げてから薬物を添加することが好ましい。粘着剤組成物は、溶展法、カレンダー法、ホットメルト法などにより、剥離紙（例えば、シリコーン離型処理したポリエチレンテレフタレートフィルム）上に塗布し、その上に編布基材を重ねる方法により、粘着剤層とすることが好ましい。剥離紙／粘着剤層／編布基材の層構成を有する粘着テープは、熟成（例えば、４０℃で１週間）される。粘着剤層の厚みは、通常５０〜３００μｍ、好ましくは７０〜２００μｍ程度である。
【００２７】
本発明の医療用粘着テープは、ＪＩＳ　Ｚ０２０８に従って温度４０℃及び相対湿度９０％の測定条件下で測定した透湿度が２０００ｇ／ｍ２・２４ｈ以上、好ましくは３０００ｇ／ｍ２・２４ｈ以上、より好ましくは３５００ｇ／ｍ２・２４ｈ以上となり、高度の透湿性を示すものである。したがって、本発明の医療用粘着テープを皮膚に貼付したとき、発汗により剥離したり、かぶれが生じたりすることが効果的に抑制される。
【００２８】
本発明の医療用粘着テープは、選択された範囲の貯蔵弾性率を有する粘着剤組成物を用いて粘着剤層が形成されているため、熟成後に粘着剤層の全面に微細な貫通孔が生じて、透湿度が顕著に高くなるが、粘着剤成分が編布基材の裏側にまで浸出することがない。
【００２９】
また、本発明の医療用粘着テープは、粘着剤層に多数の微細な貫通孔が開いているものの、粘着特性に悪影響を生じることがなく、皮膚に長時間貼付しても剥がれることがない。
【００３０】
【実施例】
以下に実施例及び比較例を挙げて、本発明をより具体的に説明する。各実施例及び比較例における評価方法は、以下の通りである。
【００３１】
（１）貯蔵弾性率：
調製した粘着剤組成物の一部を取り、直径８ｍｍφのステンレスプローブの間に挟み込んで固定した（厚さ＝約２ｍｍ）。温度を３４℃に設定し、一定になった時点で、測定周波数１ｒａｄ／ｓで測定を行った。測定装置として、ＡＲＥＳ動的粘弾性測定装置（レオメトリック）を用いた。
【００３２】
（２）透湿度：
ＪＩＳ　Ｚ０２０８により測定を行った。測定条件は、温度４０℃、相対湿度９０％（９０％ＲＨ）とした。
【００３３】
（３）電子顕微鏡による粘着剤層表面の観察：
電子顕微鏡にて粘着テープの粘着剤層表面の観察を行った。測定装置としてＷＥＴ−ＳＥＭ　ＷＳ−２５０（日立製作所）を用い、倍率３００倍の電子顕微鏡写真を撮影した。粘着剤層の表面性状の観察結果は、以下の基準で評価した。
○：粘着剤層の全面の２０％以上８０％末満に該当する面積で貫通孔が認められる。
△：全面の２０％未満あるいは８０％以上に貫通孔が認められる。
×：貫通孔が全く認められない。
【００３４】
（４）粘着剤成分の裏抜け：
作製した粘着テープを７×１０ｃｍに裁断して、２枚のガラス板の間に挟み、一方のガラス板の上に質量５ｋｇの重りをのせ、４０℃の恒温層中に２４時間保存した。その後、重りを取り除き、基材と接する側のガラス面の汚染度合いを観察し、以下の基準で評価した。
○：汚染は全く認められない。
△：僅かに汚染が認められる。
×：著しい汚染が認められる。
【００３５】
（５）実用特性：
作製した粘着テープ（７×１０ｃｍ）をヒトの膝関節に貼付し、８時間後の接着状態を観察し、以下の基準で評価した。
○：ほぼ１００％付いている。
△：一部が剥がれた。
×：脱落してしまった。
【００３６】
［実施例１］
１．ゴム系粘着剤の調製：
スチレン−イソプレン−スチレンブロック共重合体（クインタック３５２０、日本ゼオン株式会社）１００重量部を１３０℃で２０分間素練りした後、温度を１２０℃に下げてから粘着付与剤（テルペン樹脂；ＹＳレジンＰＸ１１５０Ｎ、ヤスハラケミカル株式会社）５０重量部を加えて１０分間素練りした。次いで、温度を８０℃に下げてから、流動パラフィン（ハイコールＭ３５２、カネダ株式会社）２００重量部と、全量の２５重量％に相当するアジピン酸ジイソプロピル（１１７重量部）を配合し、ニーダーを用いて１０分間混練した。このようにして調製した粘着剤組成物の貯蔵弾性率（温度３４℃、周波数１ｒａｄ／ｓ）は、１．８×１０４ｄｙｎ／ｃｍ２であった。この場合の液状成分は、流動パラフィンとアジピン酸ジイソプロピルである。
【００３７】
２．粘着テープの調製：
シリコーン離型処理した厚さ７５μｍのポリエチレンテレフタレートフィルム上に、ホットメルト塗工機を用いて、上記粘着剤組成物を厚さが１００μｍになるように塗工した。次に、ポリエステル繊維をゴム編加工した目付け１００ｇ／ｍ２の編布を基材（支持体）として、塗工した粘着剤層に貼り合わせて、粘着テープを作製した。結果を表１に示す。また、得られた粘着テープの粘着剤層表面の顕微鏡写真を図１に示す。
【００３８】
［実施例２］
流動パラフィン量を１００重量部に変えたこと以外は、実施例１と同様にして粘着テープを作製した。ただし、全量の２５重量％に相当するアジピン酸ジイソプロピルの配合量は、８３重量部であった。この粘着剤組成物の貯蔵弾性率は、３．２×１０４ｄｙｎ／ｃｍ２であった。結果を表１に示す。
【００３９】
［実施例３］
流動パラフィン量を５０重量部に変えたこと以外は、実施例１と同様にして粘着テープを作製した。ただし、全量の２５重量％に相当するアジピン酸ジイソプロピルの配合量は、６７重量部であった。この粘着剤組成物の貯蔵弾性率は、４．８×１０４ｄｙｎ／ｃｍ２であった。結果を表１に示す。
【００４０】
［実施例４］
インドメタシンを１重量％（約４．７重量部）の割合で配合したこと以外は、実施例１と同様にして粘着テープを作製した。ただし、全量の２５重量％に相当するアジピン酸ジイソプロピルの配合量は、１１８重量部であった。この粘着剤組成物の貯蔵弾性率は、２．２×１０４ｄｙｎ／ｃｍ２であった。結果を表１に示す。
【００４１】
［比較例１］
基材として、編布に代えて目付け８０ｇ／ｍ２のポリエステル製不織布を用いたこと以外は、実施例１と同様にして粘着テープを作製した。結果を表１に示す。また、得られた粘着テープの粘着剤層表面の顕微鏡写真を図２に示す。
【００４２】
［比較例２］
流動パラフィン量を２５重量部に変えたこと以外は、実施例１と同様にして粘着テープを作製した。ただし、全量の２５重量％に相当するアジピン酸ジイソプロピルの配合量は、５８重量部であった。この粘着剤組成物の貯蔵弾性率は、８．５×１０４ｄｙｎ／ｃｍ２であった。結果を表１に示す。
【００４３】
［比較例３］
流動パラフィン量を２００重量部に変え、かつ、アジピン酸ジイソプロピルの配合割合を４０％（２３３重量部）に変えたこと以外は、実施例１と同様にして粘着テープを作製した。この粘着剤組成物の貯蔵弾性率は、７．３×１０３ｄｙｎ／ｃｍ２であった。結果を表１に示す。
【００４４】
【表１】
2004073232.tif 000002
【００４５】
表１の結果から明らかなように、常温で液状の有機物質を本発明で規定する範囲内で含有し、かつ、貯蔵弾性率が本発明で規定する範囲内に調整した粘着剤組成物を用いると（実施例１〜４）、透湿度が顕著に改善され、粘着剤成分の基材裏面への裏抜けがなく、実用的な粘着特性を有する粘着テープの得られることが分かる。
【００４６】
これに対して、実施例１と同じ組成の粘着剤組成物を用いても、基材として不織布を用いた場合（比較例１）には、粘着剤層に微細な貫通孔が生じることがなく、透湿度が極めて低い粘着テープしか得ることができない。また、常温で液状の有機物質（液状成分）の配合割合が小さく、貯蔵弾性率が高すぎる場合（比較例２）には、透湿度が不十分となる。液状成分の配合割合が大きく、貯蔵弾性率が低すぎる場合（比較例２）には、透湿度が高くなるものの、粘着剤成分が編布基材の裏面に裏抜けし、粘着特性も劣悪なものとなる。
【００４７】
【発明の効果】
本発明によれば、透湿性が顕著に優れ、柔軟性や粘着特性にも優れた医療用粘着テープ、その製造方法、及び該医療用粘着テープの粘着剤層に適した粘着剤組成物が提供される。
【図面の簡単な説明】
【図１】基材の編布の組織と、該組織に染み込んで多数の微細な貫通孔が生じている粘着剤層（表側）とを示す顕微鏡写真である。
【図２】基材の不織布の組織と、その上の粘着剤層の構造を示す顕微鏡写真である。
【図１】
2004073232.tif 000003
【図２】
2004073232.tif 000004